СПОСОБ УТИЛИЗАЦИИ ОТХОДОВ С ПОЛУЧЕНИЕМ ОГНЕСТОЙКОГО СТРОИТЕЛЬНОГО МАТЕРИАЛА И КОМПОЗИЦИЯ ДЛЯ ПОЛУЧЕНИЯ ОГНЕСТОЙКОГО СТРОИТЕЛЬНОГО МАТЕРИАЛА

1. Способ утилизации отходов с получением огнестойкого строительного материала, включающий подготовку композиции для получения огнестойкого строительного материала на основе отходов и модифицирующих добавок путем смешения ингредиентов, экструзию и охлаждение, отличающийся тем, что в качестве отходов используют промышленные отходы поливинилхлорида ПВХ и золу уноса от сжигания угля на теплоэлектростанциях, в качестве модифицирующих добавок используют термосветостабилизатор, модификатор текучести, смазку, модификатор ударопрочности, подготовку композиции для получения огнестойкого строительного материала осуществляют в турбосмесителе в две стадии: сначала проводят смешение промышленных отходов поливинилхлорида ПВХ и модифицирующих добавок, а затем вводят золу уноса от сжигания угля на теплоэлектростанциях и перемешивают до получения однородной массы; при этом экструзию проводят при температуре 175-195°С и давлении 15-25 МПа.
2. Способ по п.1, отличающийся тем, что в качестве термостабилизатора используют AKSTAB.
3. Способ по п.1, отличающийся тем, что в качестве модификатора текучести используют AKDENIZ.
4. Способ по п.1, отличающийся тем, что в качестве смазки используют стеариновую кислоту.
5. Способ по п.1, отличающийся тем, что в качестве модификатора ударопрочности используют Tyrin.
6. Композиция для получения огнестойкого строительного материала на основе отходов и модифицирующих добавок, отличающаяся тем, что в качестве отходов используют промышленные отходы поливинилхлорида ПВХ и золу уноса от сжигания угля на теплоэлектростанциях, а в качестве модифицирующих добавок используют термосветостабилизатор AKSTAB, модификатор текучести AKDENIZ, смазку - стеариновую кислоту, модификатор ударопрочности Tyrin при следующем соотношении ингредиентов, мас.ч.:
промышленные отходы поливинилхлорида ПВХ
100,0
термосветостабилизатор AKSTAB
3,0-7,0
модификатор текучести AKDENIZ
2,5-12,0
смазка - стеариновая кислота
0,1-0,5
модификатор ударопрочности Tyrin
1,0-3,0
зола уноса от сжигания угля на теплоэлектростанциях
50,0-170,0